(57)【要約】【課題】加熱処理により被着体からの剥離を容易とする粘着剤に関し、初期粘着力及び保持力に優れ、剥がしたい時に簡単に被着体から容易に剥離できる粘着剤及びこれを用いた粘着シート、並びにこの粘着剤を用いて貼付されたワークの剥離方法を提供する。【解決手段】  基材１０と、基材１０上に形成され、粘着材料２０と、粘着材料２０中に分散され、異なる温度で溶融する複数種類のマイクロカプセル２２ａ，２２ｂ，２２ｃと、マイクロカプセル２２ａ，２２ｂ，２２ｃ中に内包され、粘着材料２０の粘着力を低下させる離型剤とを有する粘着剤からなる粘着層１２とを有する。融点の異なる複数種類のマイクロカプセルを含有する粘着剤を構成することにより、加熱処理前は良好な接着力を保持することができる。また、剥離処理に際してはワークの材質に応じた加熱処理を行うことにより、被着体より簡単に剥離することができる。【選択図】図１
2008038105.tif 000002
【特許請求の範囲】
【請求項１】
基材と、
前記基材上に形成された粘着材料と、前記粘着材料中に分散され、異なる温度で溶融する複数種類のマイクロカプセルと、前記マイクロカプセル中に内包され、前記粘着材料の粘着力を低下させる離型剤とを有する粘着剤からなる粘着層と
を有することを特徴とする粘着シート。
【請求項２】
請求項１記載の粘着シートにおいて、
前記粘着剤は、熱により膨張する熱膨張性粒子を更に有する
ことを特徴とする粘着シート。
【請求項３】
粘着材料と、
前記粘着材料中に分散され、異なる温度で溶融する複数種類のマイクロカプセルと、
前記マイクロカプセル中に内包され、前記粘着材料の粘着力を低下させる離型剤と
を有することを特徴とする粘着剤。
【請求項４】
被着体上に、粘着材料と、前記粘着材料中に分散され、異なる温度で溶融する複数種類のマイクロカプセルと、前記マイクロカプセル中に内包され、前記粘着材料の粘着力を低下させる離型剤とを有する粘着剤を用いて貼付されたワークの剥離方法であって、
加熱処理を行い、前記マイクロカプセルからしみ出した前記離型剤によって前記粘着材料の粘着力を低下させるに際し、加熱温度によって溶融する前記マイクロカプセルの割合を調整し、加熱処理後の前記粘着材料の粘着力を制御する
ことを特徴とするワークの剥離方法。
【請求項５】
請求項４記載のワークの剥離方法において、
前記ワークの種類に応じて、前記加熱温度を変化させる
ことを特徴とするワークの剥離方法。
【発明の詳細な説明】
【技術分野】
【０００１】
本発明は、粘着剤及び粘着シート、並びにワークの剥離方法に係り、特に、加熱処理により被着体からの剥離を容易とする粘着剤及びこれを用いた粘着シート、並びにこの粘着剤を用いて貼付されたワークの剥離方法に関する。
【背景技術】
【０００２】
粘着剤やこれを支持体である基材上に設けた粘着シートは、ラベルの貼付等の広い用途で使用されている。接着剤や粘着シートの利用分野として、製造ライン上での電子部品の仮固定やリサイクルラベルの貼付などがある。このような分野では、電子部品やラベル等を粘着剤又は粘着シートを用いて被着体に貼り付けた後、これを容易に剥離できることも要求される。このような観点から、従来より、所定の処理によって接着力が低下或いは喪失するようにした粘着剤や粘着シートが提案されている。
【０００３】
例えば、特許文献１〜４には、基材上に発泡剤を含有した粘着層を設けた加熱剥離型の粘着シートが開示されている。これは、粘着層中の発泡剤を発泡させることにより接着力を低下し、被着体より容易に剥離できるようにしたものである。
【０００４】
また、例えば特許文献５には、離型剤を内包したマイクロカプセルを含有した粘着剤が開示されている。これは、剥離の際に加圧によってマイクロカプセルを破壊し、マイクロカプセルからしみ出した離型剤によって粘着剤の粘着力を低下させるものである。
【０００５】
また、例えば特許文献６には、熱膨張性粒子を粘着剤に混入した易剥離型粘着シートが開示されている。これは、粘着テープを剥がしたいときに加熱し、粒子が膨張することによってラベルと被着体との間隙を広くして剥離しやすくするものである。
【特許文献１】特公昭５１−２４５３４号公報
【特許文献２】特開昭５６−６１４６８号公報
【特許文献３】特開昭５６−６１４６９号公報
【特許文献４】特開昭６０−２５２６８１号公報
【特許文献５】特開平０９−０９５６５０号公報
【特許文献６】特開平１１−２２８９２１号公報
【発明の開示】
【発明が解決しようとする課題】
【０００６】
しかしながら、特許文献１〜４に記載の粘着剤では、粘着剤中の粒子の発泡する力だけで剥離力を得ようとするには限界があり、発泡処理後に充分な剥離性が得られないことがあった。
【０００７】
また、特許文献５に記載の粘着剤では、粘着シートに圧力が加えられない場所では適用することができなかった。また、粘着シート全体に均一に加圧できないため、シート全体の剥離性が不均一になることがあった。
【０００８】
また、特許文献６に記載の粘着剤では、ラベルと被着体との間隙が物理的に広くなるだけで、粘着力の低下が小さいため剥離しにくかった。また、ラベル材質によっては過剰な加熱によるラベル材質の劣化が生じ、却って剥離が困難になることもあった。
【０００９】
電気製品をリサイクルする場合、素材毎に分別する必要がある。筐体に貼られたラベルは筐体とは材質が異なるため、筐体から引き剥がす必要がある。しかしながら、通常ラベルは強固に粘着しているため、剥離する際に非常に工数がかかり、リサイクル工数アップの原因となっている。また、プラスチックやガラス瓶のリサイクル容器において、容器の使用後に再利用に供するために貼付したラベルを除去する際にも、多大な労力を要していた。このため、引き剥がしたい時に簡単に剥離可能な粘着剤が望まれるようになってきた。
【００１０】
また、組立時の部品の仮固定や各種電子部品の研磨、切断等の加工を行う際に使用される粘着テープには、使用後に被着体より簡単に剥離できる機能を兼ね備えていることが強く要求されている。
【００１１】
このように、各種分野において、初期粘着力や保持力等に優れ、特にラベル材質に応じて剥がしたい時に簡単に被着体より剥離できる粘着剤及び粘着シートの開発が望まれていた。
【００１２】
本発明の目的は、初期粘着力及び保持力に優れ、剥がしたい時に簡単に被着体から容易に剥離できる粘着剤及びこれを用いた粘着シート、並びにこの粘着剤を用いて貼付されたワークの剥離方法を提供することにある。
【課題を解決するための手段】
【００１３】
本発明の一観点によれば基材と、前記基材上に形成された粘着材料と、前記粘着材料中に分散され、異なる温度で溶融する複数種類のマイクロカプセルと、前記マイクロカプセル中に内包され、前記粘着材料の粘着力を低下させる離型剤とを有する粘着剤からなる粘着層とを有する粘着シートが提供される。
【００１４】
また、本発明の他の観点によれば、粘着材料と、前記粘着材料中に分散され、異なる温度で溶融する複数種類のマイクロカプセルと、前記マイクロカプセル中に内包され、前記粘着材料の粘着力を低下させる離型剤とを有する粘着剤が提供される。
【００１５】
また、本発明の更に他の観点によれば、被着体上に、粘着材料と、前記粘着材料中に分散され、異なる温度で溶融する複数種類のマイクロカプセルと、前記マイクロカプセル中に内包され、前記粘着材料の粘着力を低下させる離型剤とを有する粘着剤を用いて貼付されたワークの剥離方法であって、加熱処理を行い、前記マイクロカプセルからしみ出した前記離型剤によって前記粘着材料の粘着力を低下させるに際し、加熱温度によって溶融する前記マイクロカプセルの割合を調整し、加熱処理後の前記粘着材料の粘着力を制御するワークの剥離方法が提供される。
【発明の効果】
【００１６】
本発明によれば、離型剤を内包した融点の異なる複数種類のマイクロカプセルを含有する粘着剤又はこれを用いた粘着シートを構成するので、加熱処理前は良好な接着力を保持することができる。また、剥離処理に際しては、ワークの材質に応じた加熱処理を行うことにより、被着体より簡単に剥離することができる。
【発明を実施するための最良の形態】
【００１７】
本発明の一実施形態による粘着剤及び粘着シートについて図１乃至図５を用いて説明する。
【００１８】
図１及び図２は本実施形態による粘着剤及び粘着シートの構造を示す概略断面図、図３は本実施形態によるワークの剥離方法を説明する図、図４及び図５は本実施形態の変形例による粘着剤の構造を示す概略断面図である。
【００１９】
はじめに、本実施形態による粘着剤及び粘着シートについて図１を用いて説明する。
【００２０】
基材１０の一方の面上には、加熱剥離型粘着層１２が形成されている。基材１０の他方の面上には、粘着層１４が形成されている。加熱剥離型粘着層１２上及び粘着層１４上には、セパレータ１４，１８がそれぞれ形成されている。
【００２１】
基材１０は、加熱剥離型粘着層１２及び粘着層１４の支持母体となるものであり、プラスチックフィルム、紙、布、不織布、金属泊又はそれらのラミネート体など、主に薄葉体によって構成される。基材１０の厚さは、５００μｍ以下、特に５〜２５０μｍが一般的であるが、これに限定されるものではない。また、基材１０に導電体層や磁性体層を設け、或いは基材１０に導電粉や磁性粉を含有させることにより、高周波を介して誘導加熱できるようにしてもよい。
【００２２】
加熱剥離型粘着層１２は、離型剤を内包するマイクロカプセル２２ａ，２２ｂ，２２ｃが粘着材料２０中に分散されてなる本実施形態による粘着剤によって構成されたものである。マイクロカプセル２２ａ、マイクロカプセル２２ｂ及びマイクロカプセル２２ｃの殻材は、互いに融点が異なる材料によって構成されている。例えば、マイクロカプセル２２ａの融点は６０℃であり、マイクロカプセル２２ｂの融点は９０℃であり、マイクロカプセル２２ｃの融点は１２０℃である。マイクロカプセル２２の種類は、上記のような３種類に限定されず、２種類或いは４種類以上でもよい。粘着シートの使用目的等に応じて適宜選択することができる。
【００２３】
粘着材料２０は、例えば、ゴム系、アクリル系、ビニルアルキルエーテル系、シリコーン系、ポリエステル系、ポリアミド系、ウレタン系、スチレン・ジエンブロック共重合体系の融点が２００℃以下の熱溶融性樹脂を配合してクリープ特性を改良したものなど、公知の粘着材料の１種類又は２種類以上を組み合わせて用いることができる。また、架橋剤、粘着性付与剤、可塑剤、充填剤、老化防止剤など、添加剤を適宜配合してもよい。一般には、天然ゴムや各種の合成ゴムをベースポリマーとするゴム系粘着剤や、メチル基、エチル基、プロピル基、ブチル基、アミル基、ヘキシル基、ヘプチル基、シクロヘキシル基、２−エチルヘキシル基、イソオクチル基、イソデシル基、ドデシル基、ウラリル基、トリデシル基、ペンタンデシル基、ヘキサデシル基、ヘプタデシル基、オクタデシル基、ノナデシル基、エイコシル基のような炭素数が２０以下のアルキル基を有するアクリル酸やメタクリル酸などのエステルからなるアクリル酸系アルキルエステルの１種類又は２種類以上を用いたアクリル系重合体をベースポリマーとするアクリル系粘着剤などを用いることができる。また、加熱後の接着力の大きな低下を達成する観点等から、常温から１５０℃における動的弾性率が５万〜１０００万ｄｙｎ／ｃｍ２のポリマーをベースポリマーとすることが好適である。
【００２４】
なお、加熱剥離型粘着層１２内に後述の熱膨張性微小粒子を添加する場合にあっては、粘着材料２０としては、加熱時に熱膨張性微小粒子の発泡及び／又は膨張を許容する材料を適用し、加熱時に熱膨張性微小粒子の発泡及び／又は膨張を可及的に拘束しないことが望ましい。
【００２５】
マイクロカプセル２２の殻材としては、例えば、塩化ビニリデン・アクリロニトリル共重合体、ポリビニルアルコール、ポリビニルブチラール、ポリメチルメタクリレート、ポリアクリロニトリル、ポリ塩化ビニリデン、ポリスルホンなどの熱溶融性物質を適用することができる。殻材の融点は、６０〜１５０℃であることが望ましい。融点が６０℃未満では、加熱処理をしなくても、例えば室温においても、一部のマイクロカプセル２２が自然に溶融してしまう虞があるからである。また、融点が１５０℃より高いと、マイクロカプセル２２を熱溶融させるために２００℃以上の加熱が必要となり、一般的な被着体を熱劣化させる可能性があるからである。なお、ここで「融点」とは、熱示差走査熱量計（ＤＳＣ）を用い、ＪＩＳ Ｋ７１２１に準じて１０±１℃／分の昇温速度で測定したときの溶解ピーク温度を意味する。
【００２６】
マイクロカプセル２２の平均粒径は、１〜５０μｍであることが望ましい。平均粒径が１μｍ未満では、一つのマイクロカプセル２２に内包される離型剤の含有量が少なくなってしまい、加熱剥離型粘着層１２の接着力を充分に低下させることができないからである。また、平均粒径が５０μｍより大きいと、それ自身で接着力のないマイクロカプセル２２が加熱剥離型粘着層１２の大半を占めてしまい、加熱剥離型粘着層１２が充分な接着力を得られなくなるからである。
【００２７】
マイクロカプセル２２ａ，２２ｂ，２２ｃに内包されている離型剤は、粘着材料２０と接することにより、加熱剥離型粘着層１２の接着力を低下させる働きを有するものである。離型剤としては、高級脂肪酸、高級脂肪酸誘導体、オルガノポリシロキサン化合物、ワックス、高級アルコール、鉱油、動物油、植物油、シリコーン油等を適用することができる。また、これらの材料に限定されるものではなく、２種類以上の離型剤を併用してもよい。離型剤は、マイクロカプセル化における油溶液に対して乾燥重量で３〜９０重量％の範囲で配合されることが望ましい。離型剤の粘性は、低い方が望ましい。これは、離型剤の粘性が高すぎると、粘着材料２０中に放出されたときに充分に拡散することができず、それによって粘着材料２０との接触面積が少なくなり、粘着材料２０の接着力を充分に低下させることができなくなるからである。
【００２８】
また、離型剤は、粘着材料２０に対して１〜２０ｗｔ％の範囲で含有させることが望ましい。離型剤の含有割合が粘着材料２０に対して重量割合で１ｗｔ％未満の場合には充分な離型効果を得ることができず、離型剤が粘着材料２０に対して重量割合で２０ｗｔ％より多い場合には充分な接着性を得られないからである。
【００２９】
マイクロカプセル化法としては、コアセルベーション法、界面重合法、ｉｎ−ｓｉｔｕ重合法等を適宜選択して使用することができる。この際、メラミン・ホルムアルデヒド樹脂やイソシアネート樹脂のような合成樹脂を壁膜剤として使用するのが、耐水性、耐溶剤性の観点から好ましい。
【００３０】
また、マイクロカプセルには、必要に応じて酸化防止剤や紫外線吸収剤等の助剤を含有させるようにしてもよい。
【００３１】
また、粘着材料２０中に、熱膨張性微小粒子（図示せず）を更に分散させるようにしてもよい。熱膨張性微小粒子は、加熱により体積が膨張する微小球であり、剥離効果を高めるための助剤として機能する。熱膨張性微小粒子は、マイクロカプセル２２に内包するようにしてもよい。また、粘着材料２０中に熱膨張性微小粒子を分散させるとともに、マイクロカプセル２２中にも熱膨張性微小粒子を内包させるようにしてもよい。
【００３２】
熱膨張性微小粒子としては、例えばイソブタンやプロパンやペンタンの如く容易にガス化して熱膨張性を示す適宜な物質を、コアセルベーション法や界面重合法等で殻形成物質内に内包させたものを適用することができる。その殻としては、例えば塩化ビニリデン・アクリロニトリル共重合体、ポリビニルアルコール、ポリビニルブチラール、ポリメチルメタクリレート、ポリアクリロニトリル、ポリ塩化ビニリデン、ポリスルホンなどの熱溶融性物質や熱膨張で破壊する適宜な物質を適用することができる。なお、熱膨張性微小粒子には、例えば松本油脂社製のマイクロスフェア（商品名）などの市販品もある。
【００３３】
熱膨張性微小粒子の発泡温度は、８０〜２００℃の範囲であることが望ましい。発泡温度が８０℃未満では、加熱処理をしなくても、例えば室温においても、熱膨張性微小粒子が破裂する虞があり、接着性を低下する虞があるからである。また、発泡温度が２００℃より高いと、発泡させるために２００℃以上の加熱が必要となり、一般的な被着体を熱劣化させる可能性があるからである。なお、ここで「発泡温度」とは、熱膨張性微小粒子が膨張を開始する温度を意味する。
【００３４】
加熱処理による加熱剥離型粘着層１２の接着力の低下性などの観点から、好ましく用いうる熱膨張性微小粒子は、５倍以上、特に１０倍以上の体積膨張率となるまで発泡によって破裂しないものである。
【００３５】
熱膨張性微小粒子は、粘着材料２０に対して１〜２０ｗｔ％の範囲で含有させることが望ましい。熱膨張性微小粒子の含有割合が粘着材料２０に対して重量割合で１ｗｔ％未満の場合には充分な離型効果を得ることができず、熱膨張性微小粒子が粘着材料２０に対して重量割合で２０ｗｔ％より多い場合には充分な接着性を得られないからである。また、熱膨張性微小粒子の含有割合は、離型剤の含有割合よりも少ないことが望ましい。熱膨張性微小粒子は、マイクロカプセル２２を破裂させる以上の存在が不要なため、離型性向上のためには離型剤が多い方が好ましいからである。
【００３６】
熱膨張性微小粒子の平均粒径は、１〜５０μｍであることが望ましい。平均粒径が１μｍ未満では、熱膨張しても加熱剥離型粘着層１２の拡大効果が少ないため充分な離型性を得ることができないからである。また、平均粒径が５０μｍより大きいと、それ自身で接着力のない熱膨張性微小粒子が加熱剥離型粘着層１２の大半を占めてしまい、加熱剥離型粘着層１２が充分な接着力を得られなくなるからである。
【００３７】
また、基材１０と加熱剥離型粘着層１２との間に、必要に応じてゴム状有機弾性層を設けてもよい。ゴム状有機弾性層は、粘着シートを被着体に接着する際に、その表面が被着体の表面形状に良好に追従して大きい接着面積を提供する働きと、被着体より剥離するために粘着層を加熱して発泡及び／又は膨張させる際に粘着シートの面方向における発泡及び／又は膨張の拘束を少なくして加熱剥離型粘着層１２が山状凸部の連峰構造ないしうねり構造ないし波形構造の三次元的に変形することを助長する働きをするものである。
【００３８】
ゴム状有機弾性層としては、例えばニトリル系、ジエン系、アクリル系などの合成ゴム、ポリオレフィン系、ポリエステル系の如き熱可塑性エラストマー、エチレン・酢酸ビニル共重合体、ポリウレタン、ポリブタジエン、軟質ポリ塩化ビニルなどのゴム弾性を有する合成樹脂などを適用することができる。なお、ポリ塩化ビニルの如く本質的には硬質系のポリマーであっても、可塑剤や柔軟剤等の配合剤との組合せでゴム弾性をもたせたものを適用することもできる。また、ゴム状有機弾性層は、天然ゴムや合成ゴム又はゴム弾性を有する合成樹脂を主成分とする粘着性物質や、かかる成分を主体とする発泡フィルム等で形成してもよい。また、加熱剥離型粘着層１２の粘着材料として例示した粘着性物質なども、ゴム状有機弾性層の形成に好ましく用いうる。
【００３９】
ゴム状有機弾性層は、例えば前記した形成材の溶液を基材１０上に塗布する方式や、前記形成材からなるフィルム等を基材１０と接着する方式などの適宜な方式を用いて形成することができる。
【００４０】
加熱剥離型粘着層１２の形成は、例えば粘着材料に必要に応じ溶媒を用いて熱膨張性微小粒子を混合し、その混合物を必要に応じゴム状有機弾性層を介して基材１０上に塗布する方式や、それに準じてセパレータ１６上に形成した加熱剥離型粘着層１２を基材１０上に移着する方式などの適宜な方式で行うことができる。
【００４１】
加熱剥離型粘着層１２の接着力は、２５℃におけるステンレス板に対する１８０°剥離接着力（剥離速度３００ｍｍ／ｍｉｎ）が、８００ｇ／２５ｍｍ以上であることが好ましく、１０００ｇ／２５ｍｍ以上であることがさらに好ましい。常温での接着力が８００ｇ／２５ｍｍ未満であると、被着体を十分に保持し得ず、実用的でないからである。また、剥離を生起させようとする温度、すなわち剥離設計温度まで加熱した後の接着力は、８０ｇ／２５ｍｍ以下になることが好ましく、３０ｇ／２５ｍｍ以下であることがさらに好ましい。加熱処理後の接着力が８０ｇ／２５ｍｍを超えるようでは，被着体の剥離を良好に行うことが困難となるからである。
【００４２】
粘着層１４は、上述の粘着材料２０と同様の粘着性物質を用いて構成することができる。なお、粘着層１４は、加熱剥離型粘着層１２と同様の加熱剥離型粘着層により構成してもよい。
【００４３】
セパレータ１６，１８は、加熱剥離型粘着層１２及び粘着層１４に対して剥離可能に貼着された剥離紙であり、粘着シートを被着体に貼付する際に取り除かれるものである。セパレータ１６，１８としては、上記粘着材料２０に対して用いられる一般的な剥離紙材料を適用することができる。
【００４４】
次に、本実施形態による粘着剤の剥離方法について図２及び図３を用いて説明する。
【００４５】
ここでは、図２に示すように、ラベル等の貼付物であるワーク５０が、本実施形態による粘着剤４０によって被着体３０に貼着されている場合を例にして説明する。粘着剤３０の代わりに上述の粘着シートを用いた場合も同様である。
【００４６】
ここで、粘着剤４０は、上述の加熱剥離型粘着層１２と同様であり、離型剤４２を内包するマイクロカプセル４４ａ，４４ｂ，４４ｃが粘着材料４６中に分散されたものであるとする。マイクロカプセル４４ａ、マイクロカプセル４４ｂ及びマイクロカプセル４４ｃの殻材は、互いに融点が異なる材料によって構成されている。ここでは、マイクロカプセル４４ａの殻材の融点が６０℃であり、マイクロカプセル４４ｂの殻材の融点が９０℃であり、マイクロカプセル４４ｃの殻材の融点が１２０℃であるものとする。
【００４７】
マイクロカプセル４４の殻材を異なる融点の材料で構成しているのは、種々のワーク５０に対して、材質の劣化を防止しつつ剥離を容易にするためである。例えば、上記の例では、殻材の融点が６０℃であるマイクロカプセル４４ａは、ワーク５０が紙の場合を想定したものであり、殻材の融点が９０℃であるマイクロカプセル４４ｂは、ワーク５０が樹脂の場合を想定したものであり、殻材の融点が１２０℃であるマイクロカプセル４４ｃは、ワーク５０が金属の場合を想定したものである。
【００４８】
図２に示す状態において、離型剤４２はマイクロカプセル４４ａ，４４ｂ，４４ｃに内包されているため、粘着剤４０はその粘着力を充分に発揮することができる。これにより、ワーク５０は、加熱剥離型粘着層１２によって被着体３０に対して充分な粘着力で接着されている。
【００４９】
ワーク５０を被着体３０から剥離する際には、ワークの材質に応じた所定の温度で加熱処理を行う。なお、被着体３０からワーク５０を容易に剥離できるようにするための加熱処理条件は、マイクロカプセル４４ａ，４４ｂ，４４ｃの含有量及び含有比率、被着体の表面状態や熱膨張性微小粒子の種類等による接着面積の減少性、基材や被着体の耐熱性等の条件により定められ、通常、６０〜２５０℃，１〜９０秒間（ホットプレート等）又は５〜１５分間（熱風乾燥器等）である。
【００５０】
例えば、ワーク５０が紙の場合には、マイクロカプセル４４ａの殻材が溶融する６０℃程度の温度で加熱処理を行う。加熱処理によってマイクロカプセル４４ａが溶融すると、その中から離型剤４２が染み出して粘着剤４０に接触し、粘着剤４０の粘着力を化学的に低下させる（図３（ａ）参照）。これにより、ワーク５０を被着体３０から剥離することが可能となる。
【００５１】
また、ワーク５０が樹脂の場合には、マイクロカプセル４４ａ，４４ｂの殻材が溶融する９０℃程度の温度で加熱処理を行う。加熱処理によってマイクロカプセル４４ａ，４４ｂが溶融すると、その中から離型剤４２が染み出して粘着剤４０に接触し、粘着剤４０の粘着力を化学的に低下させる（図３（ｂ）参照）。これにより、ワーク５０を被着体３０から剥離することが可能となる。
【００５２】
また、ワーク５０が金属の場合には、マイクロカプセル４４ａ，４４ｂ，４４ｃの殻材が溶融する１２０℃程度の温度で加熱処理を行う。加熱処理によってマイクロカプセル４４ａ，４４ｂ，４４ｃが溶融すると、その中から離型剤４２が染み出して粘着剤４０に接触し、粘着剤４０の粘着力を化学的に低下させる（図３（ｃ）参照）。これにより、粘着剤４０の剥離性が発揮され、ワーク５０を被着体３０から剥離することが可能となる。
【００５３】
このように、殻材の融点が異なる複数のマイクロカプセル４４ａ，４４ｂ，４４ｃを粘着材料４６中に分散した粘着剤４０を構成することにより、ワーク５０の材質に応じた必要最低限の加熱処理によって、ワーク５０を容易に剥離することが可能となる。また、加熱処理の温度を高くするほどに溶融するマイクロカプセルの数が増加して離型剤の溶け出す量も増加するため、加熱処理の温度によって離型剤の溶け出す量を制御することができる。これにより、剥離性と安定した粘着性とを両立・維持することができる。
【００５４】
また、離型剤を内包するマイクロカプセル４４ａ，４４ｂ，４４ｃに加えて、熱膨張性微小粒子を含有した粘着剤４０を用いることにより、加熱剥離性を更に向上することができる。これは、熱膨張性微小粒子が加熱によって膨張し、粘着剤４０を広げるため、離型剤４２が粘着材料４６の全体にしみこみやすくなるためである。
【００５５】
また、熱膨張性微小粒子は、マイクロカプセル４４ａ，４４ｂ，４４ｃ中に内包してもよい。これによっても、加熱剥離性を更に向上することができる。これは、熱膨張性微小粒子が加熱によって膨張し、マイクロカプセル４４ａ，４４ｂ，４４ｃを破裂させ、マイクロカプセル４４ａ，４４ｂ，４４ｃ内の離型剤４２を強制的にカプセル外に追い出すため、離型剤４２が粘着材料４６の全体にしみこみやすくなるためである。
【００５６】
また、熱膨張性微小粒子を、マイクロカプセル４４ａ，４４ｂ，４４ｃ中に内包するとともに、粘着材料４６中に含有させてもよい。これにより、加熱剥離性を更に向上することができる。これは、熱膨張性微小粒子が加熱により膨張してマイクロカプセル４４ａ，４４ｂ，４４ｃを破裂させ、マイクロカプセル４４ａ，４４ｂ，４４ｃ内の離型剤４２を強制的にカプセル外に追い出す効果に加え、熱膨張性微小粒子の膨張によって粘着剤４０内に空隙を作り出し，離型剤４２がさらに粘着材料４６の全体にしみ込みやすくなるためである。
【００５７】
本願発明者等が評価を行ったところ、本発明の粘着剤４０は、ラベル材質が紙、樹脂、金属の場合においても、剥離時にラベル材質を損なうことなく、２５℃における，ステンレス板に対する１８０°剥離接着力（剥離速度３００ｍｍ／ｍｉｎ．）が８００ｇ／２５ｍｍ以上であり、剥離設計温度まで加熱することにより、前記接着力を８０ｇ／２５ｍｍ以下にし得るという優れた特性を有していることが判った。
【００５８】
このように、本実施形態によれば、離型剤を内包した融点の異なる複数のマイクロカプセルを含有する粘着剤又はこれを用いた粘着シートを構成するので、接着強度に優れるとともに、ラベル材質に応じた加熱処理により、被着体より簡単に剥離することができる。
【００５９】
［変形実施形態］
本発明は上記実施形態に限らず種々の変形が可能である。
【００６０】
例えば、図２に示す上記実施形態による粘着剤４０では、粘着材料４６中に、殻材の融点の異なる３種類のマイクロカプセル４４ａ，４４ｂ，４４ｃを分散したが、マイクロカプセルの数はこれに限定されるものではない。マイクロカプセルの種類は、２種類であってもよいし、４種類以上であってもよい。マイクロカプセルの種類は、粘着シートの使用目的等に応じて適宜選択することができる。
【００６１】
また、マイクロカプセルは、融点の異なるマイクロカプセル毎に含有割合に設定することができる。また、マイクロカプセルに内包する離型剤の種類及び／又は量は、融点の異なるマイクロカプセル毎に変えてもよい。これにより、任意の温度の加熱処理によってマイクロカプセルから放出される離型剤の量を、適宜制御することができる。
【００６２】
また、図２に示す上記実施形態による粘着剤４０では、粘着材料４６中に殻材の融点の異なる３種類のマイクロカプセル４４ａ，４４ｂ，４４ｃを分散したが、マイクロカプセル４４ａ，４４ｂ，４４ｃの他に、熱膨張性微小粒子４８を分散するようにしてもよい（図４参照）。
【００６３】
或いは、熱膨張性微小粒子４８を、マイクロカプセル４４ａ，４４ｂ，４４ｃ中に内包してもよい（図５参照）。マイクロカプセル４４ａ，４４ｂ，４４ｃ中に内包する場合、熱膨張性微小粒子４８は各マイクロカプセルに内包してもよいし、任意のマイクロカプセルだけに内包してもよい。また、図ではマイクロカプセル毎に１つの熱膨張性微小粒子を示しているが、マイクロカプセル中に内包する熱膨張性微小粒子４８の数は、これに限定されるものではない。
【００６４】
また、図２，図４，図５に示す粘着剤４０を用いて、図１に示すような粘着シートを構成してもよい。また、図２に示す粘着シートにおいて、粘着層１４を、粘着剤４０よりなる加熱剥離型粘着層により構成してもよい。
【実施例】
【００６５】
以下、実施例を挙げて本発明をより具体的に説明するが、勿論これらに限定されるものではない。
【００６６】
［実施例１］
フッ素変性シリコーンオイル（繁和産業株式会社製、ＦＳ １２６５ １０００ ＣＳ）８０部を、ＰＨを６．０に調製したエチレン−無水マレイン酸共重合体の４％水溶液１８０部に添加し、ホモジナイザを用いて乳化した後、この乳化液を４０℃に昇温した。
【００６７】
別に、４０％ホルムアルデヒド水溶液４０部にメラミン２０部を加え、４０℃で１５分間反応させて得たプレポリマー水溶液を前記乳化液中に滴下し、更に攪拌しながら０．１Ｎの塩酸を滴下してＰＨを５．３とした後、系を８０℃まで昇温して１時間攪拌し、続いて０．２Ｎの塩酸を滴下してＰＨを３．５まで下げ，更に３時間攪拌をした後に冷却して平均粒子径が１０μｍのマイクロカプセルＡ分散液を得た。このマイクロカプセルＡの殻材の融点はＤＳＣにより測定し、６０℃であった。
【００６８】
同様にして、エチレン−無水マレイン酸共重合体の重合度、反応温度を調整して、マイクロカプセルＢ（殻材の融点９０℃）、マイクロカプセルＣ（殻材の融点１２０℃）を作製した。
【００６９】
次いで、この分散液を等量混合した後、フィルタープレスし、風乾して粉体マイクロカプセル混合物とした。
【００７０】
次に、粉体マイクロカプセル混合物３０重量部をアクリル系粘着剤１００重量部に混合し、加熱剥離型粘着剤を作製し、厚さ１００μｍのポリエステルフィルムの片面に塗布し、厚さ５０μｍの加熱剥離型粘着層を形成した。
【００７１】
なお，この加熱剥離型粘着剤の離型剤の重量割合は１０ｗｔ％であった。
【００７２】
次に，マイクロカプセルを含有しないアクリル系粘着剤７０重量部を前記ポリエステルフィルムの粘着層が形成されていない面に塗布し，厚さ５０μｍの粘着層を形成し、加熱剥離型粘着シートを作製した。
【００７３】
［比較例１］
すべてのマイクロカプセルの殻材の融点が４０℃である以外は実施例１と同様に加熱剥離型粘着シートを作製した。
【００７４】
［比較例２］
すべてのマイクロカプセルの殻材の融点が２００℃である以外は実施例１と同様に加熱剥離型粘着シートを作製した。
【００７５】
［比較例３］
すべてのマイクロカプセルに内包されている離型剤が粘着剤に対し、重量割合で０．５ｗｔ％である以外は実施例１と同様に加熱剥離型粘着シートを作製した。
【００７６】
［比較例４］
すべてのマイクロカプセルに内包されている離型剤が粘着剤に対し，重量割合で２１ｗｔ％である以外は実施例１と同様に加熱剥離型粘着シートを作製した。
【００７７】
［比較例５］
すべてのマイクロカプセルの平均粒径が０．５μｍである以外は実施例１と同様に加熱剥離型粘着シートを作製した。
【００７８】
［比較例６］
すべてのマイクロカプセルの平均粒径が５５μｍである以外は実施例１と同様に加熱剥離型粘着シートを作製した。
【００７９】
［実施例２］
平均粒径１０μｍ、発泡温度１００℃の熱膨張製粒子を粘着剤に対し、重量割合で１０ｗｔ％含有すること以外は実施例１と同様に加熱剥離型粘着シートを作製した。
【００８０】
［比較例７］
熱膨張製粒子の発泡温度が７０℃である以外は実施例２と同様に加熱剥離型粘着シートを作製した。
【００８１】
［比較例８］
熱膨張製粒子の発泡温度が２１０℃である以外は実施例２と同様に加熱剥離型粘着シートを作製した。
【００８２】
［比較例９］
熱膨張製粒子が粘着剤に対し、重量割合で０．５ｗｔ％である以外は実施例２と同様に加熱剥離型粘着シートを作製した。
【００８３】
［比較例１０］
熱膨張製粒子が粘着剤に対し，重量割合で２１ｗｔ％である以外は実施例２と同様に加熱剥離型粘着シートを作製した。
【００８４】
［比較例１１］
熱膨張製粒子の平均粒径が０．５μｍである以外は実施例２と同様に加熱剥離型粘着シートを作製した。
【００８５】
［比較例１２］
熱膨張製粒子の平均粒径が５５μｍである以外は実施例２と同様に加熱剥離型粘着シートを作製した。
【００８６】
［実施例３］
マイクロカプセル内に平均粒径１０μｍ、発泡温度１００℃の熱膨張性微小粒子を含有し，マイクロカプセル粒子径が５０μｍである以外は実施例１と同様に加熱剥離型粘着シートを作製した。なお、熱膨張性微小粒子は、粘着剤に対して重量割合で１０ｗｔ％、離型剤に対して重量割合で０．５ｗｔ％、含有した。
【００８７】
［比較例１２］
熱膨張性微小粒子が離型剤に対し重量割合で１．１ｗｔ％である以外は実施例３と同様に加熱剥離型粘着シートを作製した。
【００８８】
［実施例４］
マイクロカプセル外に内に平均粒径２０μｍ、発泡温度１００℃の熱膨張製粒子を粘着剤に対し１０ｗｔ％含有している以外は実施例３と同様に加熱剥離型粘着シートを作製した。
【００８９】
表１に、上記実施例１〜４、比較例１〜１２の試料の作成条件をまとめる。
【００９０】
【表１】
2008038105.tif 000003
次に、実施例１〜４、比較例１〜１２の試料について、接着力の評価を行った。
【００９１】
常温での接着力は、被着体としてステンレス板（ＳＵＳ  ３０４，ＢＡ仕上げ面）を用い、ＪｌＳＺ０２３７の規定に準じて、室温（２５℃）において１８０°剥離試験を行うことにより測定した。
【００９２】
また、加熱処理後の接着力は、オーブン温度をそれぞれの剥離設計値である６０℃、９０℃、１２０℃に設定し、該熱処理条件下に１０分間放置した後、前記と同様にして１８０°剥離試験を行うことにより測定した。
【００９３】
表２に、接着力の測定結果をまとめる。
【００９４】
【表２】
2008038105.tif 000004
表２の結果から明らかなように、本発明の粘着部材は、いずれも常温においては十分な接着力を示し、ラベル材質の表面を破損することなく、剥離設計値まで加熱に応じて接着力が低下することがわかった。
【００９５】
以上詳述した通り、本発明の特徴をまとめると以下の通りとなる。
【００９６】
（付記１）  基材と、
前記基材上に形成された粘着材料と、前記粘着材料中に分散され、異なる温度で溶融する複数種類のマイクロカプセルと、前記マイクロカプセル中に内包され、前記粘着材料の粘着力を低下させる離型剤とを有する粘着剤からなる粘着層と
を有することを特徴とする粘着シート。
【００９７】
（付記２）  付記１記載の粘着シートにおいて、
前記マイクロカプセルの融点は、６０〜１５０℃である
ことを特徴とする粘着シート。
【００９８】
（付記３）  付記１又は２記載の粘着シートにおいて、
前記離型剤は、前記粘着材料に対して、１〜２０ｗｔ％の割合で含有されている
ことを特徴とする粘着シート。
【００９９】
（付記４）  付記１乃至３のいずれか１項に記載の粘着シートにおいて、
前記マイクロカプセルの平均粒径は、１〜５０μｍである
ことを特徴とする粘着シート。
【０１００】
（付記５）  付記１乃至４のいずれか１項に記載の粘着シートにおいて、
前記粘着剤は、熱により膨張する熱膨張性粒子を更に有する
ことを特徴とする粘着シート。
【０１０１】
（付記６）  付記５記載の粘着シートにおいて、
前記熱膨張性粒子は、前記粘着材料中に分散されている
ことを特徴とする粘着シート。
【０１０２】
（付記７）  付記５記載の粘着シートにおいて、
前記熱膨張性粒子は、前記マイクロカプセルに内包されている
ことを特徴とする粘着シート。
【０１０３】
（付記８）  付記７記載の粘着シートにおいて、
前記熱膨張性粒子の含有割合は、前記離型剤の含有割合よりも少ない
ことを特徴とする粘着シート。
【０１０４】
（付記９）  付記５乃至８のいずれか１項に記載の粘着シートにおいて、
前記熱膨張性粒子は、８０〜２００℃の温度で熱膨張を開始する
ことを特徴とする粘着シート。
【０１０５】
（付記１０）  付記５乃至９のいずれか１項に記載の粘着シートにおいて、
前記熱膨張性粒子は、前記粘着材料に対して、１〜２０ｗｔ％の割合で含有されている
ことを特徴とする粘着シート。
【０１０６】
（付記１１）  付記５乃至１０のいずれか１項に記載の粘着シートにおいて、
前記熱膨張性粒子の平均粒径は、１〜５０μｍである
ことを特徴とする粘着シート。
【０１０７】
（付記１２）  粘着材料と、
前記粘着材料中に分散され、異なる温度で溶融する複数種類のマイクロカプセルと、
前記マイクロカプセル中に内包され、前記粘着材料の粘着力を低下させる離型剤と
を有することを特徴とする粘着剤。
【０１０８】
（付記１３）  付記１２記載の粘着剤において、
加熱により膨張する熱膨張性粒子を更に有する
ことを特徴とする粘着剤。
【０１０９】
（付記１４）  付記１３記載の粘着剤において、
前記熱膨張性粒子は、前記粘着材料中に分散されている
ことを特徴とする粘着剤。
【０１１０】
（付記１５）  付記１３記載の粘着剤において、
前記熱膨張性粒子は、前記マイクロカプセルに内包されている
ことを特徴とする粘着剤。
【０１１１】
（付記１６）  被着体上に、粘着材料と、前記粘着材料中に分散され、異なる温度で溶融する複数種類のマイクロカプセルと、前記マイクロカプセル中に内包され、前記粘着材料の粘着力を低下させる離型剤とを有する粘着剤を用いて貼付されたワークの剥離方法であって、
加熱処理を行い、前記マイクロカプセルからしみ出した前記離型剤によって前記粘着材料の粘着力を低下させるに際し、加熱温度によって溶融する前記マイクロカプセルの割合を調整し、加熱処理後の前記粘着材料の粘着力を制御する
ことを特徴とするワークの剥離方法。
【０１１２】
（付記１７）  付記１６記載のワークの剥離方法において、
前記ワークの種類に応じて、前記加熱温度を変化させる
ことを特徴とするワークの剥離方法。
【図面の簡単な説明】
【０１１３】
【図１】本発明の一実施形態による粘着剤及び粘着シートの構造を示す概略断面図である。
【図２】本発明の一実施形態による粘着剤の構造を示す概略断面図である。
【図３】本発明の一実施形態によるワークの剥離方法を説明する図である。
【図４】本発明の一実施形態の変形例による粘着剤の構造を示す概略断面図（その１）である。
【図５】本発明の一実施形態の変形例による粘着剤の構造を示す概略断面図（その２）である。
【符号の説明】
【０１１４】
１０…基材
１２…加熱剥離型粘着層
１４…粘着層
１６，１８…セパレータ
２０…粘着材料
２２，２２ａ，２２ｂ，２２ｃ…マイクロカプセル
３０…被着体
４０…粘着剤
４２…離型剤
４４，４４ａ，４４ｂ，４４ｃ…マイクロカプセル
４６…粘着材料
４８…熱膨張性微小粒子
５０…ワーク
【図１】
2008038105.tif 000005
【図２】
2008038105.tif 000006
【図３】
2008038105.tif 000007
【図４】
2008038105.tif 000008
【図５】
2008038105.tif 000009